Procédé de fluoration d’une surface de lithium métallique dit « Li métal » solide, comprenant au moins une étape de mise en contact de ladite surface de lithium métallique solide, avec une membrane polymérique, dite membrane polymérique fluorée, formée à partir d’au moins un polymère, dit polymère fluoré, porteur de groupements pendants possédant au moins un cycle aromatique porteur de liaisons C-F labiles. Procédé selon la revendication précédente, ledit procédé comprenant au moins les étapes consistant en : (1) disposer d’un substrat présentant, au niveau d’au moins l’une de ses faces, une couche de Li métal solide ; (2) mettre en contact la surface de ladite couche de Li métal solide avec ladite membrane polymérique fluorée, pendant une durée suffisante à la formation, sur ladite surface, de LiF ; et (3) ultérieurement à l’étape (2), éliminer la membrane polymérique résiduelle de la surface traitée, en particulier par simple décollement de la membrane polymérique résiduelle de la surface fluorée de lithium métal. Procédé selon l’une quelconque des revendications précédentes, dans lequel ledit polymère fluoré est porteur de groupements pendants comprenant, voire étant formés par, un groupe aryle partiellement fluoré ou perfluoré, de préférence perfluoré ; en particulier un groupe phényle perfluoré. Procédé selon l’une quelconque des revendications précédentes, dans lequel ledit polymère fluoré présente une chaîne principale hydrocarbonée. Procédé selon l’une quelconque des revendications précédentes, dans lequel ledit polymère fluoré comprend, voire est formé, des unités monomériques de formule (I) suivante : dans laquelle : Y 1 et Y 2 représentent, indépendamment l’un de l’autre, un atome d’hydrogène ou un groupe C 1 -C 4 -alkyl, en particulier méthyle ; de préférence Y 1 représente un atome d’hydrogène et Y 2 représente un atome d’hydrogène ou un groupe méthyle ; E représente une liaison covalente ou un radical hydrocarboné, saturé ou insaturé, linéaire, ramifié ou cyclique, aromatique ou non, comprenant éventuellement un ou plusieurs atomes d’oxygène et/ou d’azote ; en particulier E est choisi parmi - une liaison covalente ; - une liaison ester (-C(O)-O-) ou amide (-C(O)-NH-), en particulier une liaison ○-C(=O)-O-□ ou ○-C(=O)-NH-□, avec ○ représentant la liaison à la chaîne principale et □ la liaison au cycle benzénique ou au radical –(CR 2 ) p - ; et - un radical ○-Ar-C(=O)-O-□ ou ○-Ar-C(=O)-NH-□, avec Ar représentant un cycle aromatique, en particulier benzénique, ○ représentant la liaison à la chaîne principale et □ la liaison au cycle benzénique ou au radical –(CR 2 ) p -; R représentent, indépendamment les uns des autres, un atome d’hydrogène ou un atome de fluor, de préférence des atomes d’hydrogène, et p vaut 0 ou est un entier compris entre 1 et 4. Procédé selon la revendication précédente, dans lequel ledit polymère fluoré comprend, voire est formé, d’unités monomériques de formule (I) dans laquelle Y 1 représente un atome d’hydrogène ; Y 2 représente un atome d’hydrogène ou un groupe méthyle, E représente une liaison covalente et p vaut 0. Procédé selon l’une quelconque des revendications précédentes, dans lequel le ou lesdits polymères fluorés de la membrane polymérique fluorée sont choisis parmi le poly(2,3,4,5,6-pentafluorostyrène), noté PPFS ; le poly(alpha-methyl-2,3,4,5,6-pentafluorostyrène ), le poly(1-allyl-2,3,4,5,6-pentafluorobenzène) ; le poly(pentafluorophényl acrylate) ; le poly(pentafluorophényl méthacrylate), le poly(pentafluorophényl 4-vinylbenzoate) ; et leurs mélanges ; en particulier parmi le poly(2,3,4,5,6-pentafluorostyrène), le poly(alpha-methyl-2,3,4,5,6-pentafluorostyrène ), le poly(1-allyl-2,3,4,5,6-pentafluorobenzène) et leurs mélanges ; et plus particulièrement ladite membrane polymérique fluorée est formée à partir de PPFS. Procédé selon l’une quelconque des revendications précédentes, dans lequel ladite membrane polymérique fluorée est supportée par un substrat, en particulier un film en matière plastique, par exemple en polytétrafluroéthylène (PTFE), en polytéréphtalate d’éthylène (PET), de préférence en PET. Procédé selon l’une quelconque des revendications précédentes, dans lequel ladite membrane polymérique fluorée présente une épaisseur comprise entre 10 µm et 300 µm, notamment entre 50 µm et 150 µm. Procédé selon l’une quelconque des revendications 2 à 9, dans lequel ledit substrat en étape (1) est une électrode de lithium métallique, éventuellement accolée à un collecteur de courant, en particulier en cuivre. Procédé selon l’une quelconque des revendications 2 à 10, dans lequel l’étape (2) de mise en contact est opérée en appliquant une pression sur au moins la face externe de la membrane polymérique fluorée, en particulier à l’aide d’un moyen mécanique tels que des poids positionnés sur la face externe de la membrane polymérique fluorée ou encore par pressage de l’ensemble formé du substrat présentant ladite couche de Li métal solide et de la membrane polymérique fluorée accolée, le cas échéant supportée par un substrat tel qu’un film en matière plastique. Procédé selon l’une quelconque des revendications précédentes, dans lequel l’étape de mise en contact est opérée pendant une durée d’au moins 5 minutes, en particulier comprise entre 5 minutes et 48 heures, notamment entre 1 heure et 32 heures, en particulier entre 12 heures et 24 heures. Procédé selon l’une quelconque des revendications précédentes, dans lequel l’étape de mise en contact est réalisée à une température comprise entre la température ambiante et 100°C, en particulier comprise entre 25°C et 90°C, et avantageusement à température ambiante ; et de préférence à pression atmosphérique. Procédé selon l’une quelconque des revendications précédentes, dans lequel l’étape de mise en contact est opérée sous atmosphère anhydre ou neutre, par exemple sous atmosphère d’hélium, de néon, d’azote ou d’argon. Utilisation du procédé de fluoration tel que défini selon l’une quelconque des revendications précédentes, pour former une couche protectrice de LiF en surface d’une électrode de lithium métallique, en particulier destinée à former l’anode dans une batterie au lithium, en particulier dans une batterie lithium-métal, lithium-soufre ou lithium-air.